(57)【要約】【課題】優れた溶解性を有するカルバゾイル基含有共重合体、硬度と耐溶剤性とを十分に両立する高屈折率の光学材料用部材、および該光学材料用部材を形成し得る光学材料用樹脂組成物を提供すること。【解決手段】ラジカル重合性基含有カルバゾールとラジカル重合性基含有環状エーテル化合物とを含む単量体組成物を共重合させて得られる、共重合体、および、該共重合体を含む、光学材料用樹脂組成物。【選択図】なし【特許請求の範囲】
【請求項１】
ラジカル重合性基含有カルバゾールとラジカル重合性基含有環状エーテル化合物とを含む単量体組成物を共重合させて得られる、共重合体。
【請求項２】
前記ラジカル重合性基含有カルバゾールが、一般式（１）または（２）で表される化合物を含む、請求項１に記載の共重合体。
【化１】
2009091462.tif 000007
（式中、Ｒは水素原子またはメチル基を表す。ＯＡは、直鎖または分岐のオキシエチレン、オキシプロピレン、およびオキシブチレンからなる群より選択される少なくとも１種のオキシアルキレン鎖を表す。ｎは、１〜１００の整数を表す。）
【化２】
2009091462.tif 000008
（式中、ｍは０または１である。）
【請求項３】
前記ラジカル重合性基含有環状エーテル化合物が、グリシジル基、脂環式エポキシ基、およびオキセタン基からなる群より選択される少なくとも１つの基を有する化合物である、請求項１または２に記載の共重合体。
【請求項４】
請求項１〜３のいずれかに記載の共重合体を含む、光学材料用樹脂組成物。
【請求項５】
反応性希釈剤をさらに含む、請求項４に記載の光学材料用樹脂組成物。
【請求項６】
請求項４または５に記載の光学材料用樹脂組成物を硬化させた、光学材料用部材。
【発明の詳細な説明】
【技術分野】
【０００１】
本発明は、カルバゾイル基含有共重合体、該共重合体を含む光学材料用樹脂組成物、および該光学材料用樹脂組成物を硬化させた光学材料用部材に関する。
【背景技術】
【０００２】
近年、プラスチック材料の光学用物品への進出は著しく、液晶ディスプレイ用パネル、カラーフィルター用保護膜、眼鏡レンズ、フレネルレンズ、レンチキュラーレンズ、ＴＦＴ（Ｔｈｉｎ  Ｆｉｌｍ  Ｔｒａｎｓｉｓｔｏｒ）用のプリズムレンズシート、非球面レンズ、光ディスク用コーティング剤および接着剤、光ファイバー用コア材およびクラッド材、光ファイバー接続用接着剤、光導波路用コア材およびクラッド材等の様々な光学用物品への検討が盛んに行われている。プラスチック材料は成形加工が容易なこと、軽いこと等の特徴から幅広い用途に用いられるようになっている。
【０００３】
光学レンズ等の光学部材用途として用いられている透明プラスチックにおいて、要求される性能として重要なものには、高屈折率、低比重、成形性、耐熱性、耐光性、復元性、耐衝撃性、高い硬度、低吸水性、成型品の歪精度、染色性等が挙げられる。近年では、これら特性の更なる向上が要求されるようになり、各種モノマー、オリゴマー、あるいはポリマーを用いて各種光学用途に応用可能なプラスチック材料が検討されてきた。
【０００４】
通常、プラスチック材料を構造的に高屈折率な材料にする場合、プラスチック材料の分子構造中に芳香族環や不飽和基等のπ電子共役系の構造を導入する、もしくはフッ素原子以外のハロゲン原子、硫黄原子、リン原子等の孤立電子対を有する原子を導入する等の方法がある。プラスチック材料の分子構造中に芳香族環を導入する場合は、導入される芳香族環の数により効果的に屈折率を高くすることができる。しかし、プラスチック材料、特にモノマーの場合においては、１分子中に芳香族環が多く入りすぎると成形時の硬化性が悪くなったり、硬化した場合であっても硬化して得られた光学部材そのものが黄変したり、硬度が高くなったものの脆くなったり、光学部材そのものの比重が大きくなる等の問題を生じる。また不飽和基を多く導入する方法では、それほど効果的な屈折率の上昇は期待できず、むしろ熱や光に対する安定性が悪くなることが懸念される。プラスチック材料の分子構造中にフッ素原子以外のハロゲン原子を導入する方法は、プラスチック材料そのものの屈折率を高くする効果は大きいが、ハロゲン原子を導入すればするほど硬化して得られる光学部材の比重が極めて大きくなり、さらには透明感のある硬化物が得られなかったり、耐衝撃性が悪くなったり、一般の分散染料による染色性に問題が生じることがある。プラスチック材料の分子構造中に硫黄原子を導入する方法も屈折率を高くする効果は大きいが、一般に硬化する前の樹脂組成物そのもの、あるいは硬化物から臭気が生じやすい。プラスチック材料の分子構造中にリン原子を導入する方法も、リン原子の導入が少ないと屈折率を高くする効果が十分に得られず、リン原子の導入がある程度多くなると硬化物そのものが脆くなったり、白化によって透明性が悪くなったり、吸水性が向上して耐水性が悪くなる可能性が強くなる。
【０００５】
一方、カルバソイル基を有する化合物は、高屈折率、フォトリフラクティブ性、光導電性、正孔移送性等の光学特性に優れることが知られており、上記光学部材のみならず、ホログラム材料、あるいは複写機、プリンタ、ファクシミリ等の画像形成用トナーや画像形成部材、有機ＥＬデバイス等への応用が期待されている（例えば、特許文献１〜４）。特に最近では、プラスチック材料に対する高屈折率化への要望から、カルバゾイル基を有する化合物の高屈折率が着目され、新規な透明性の高いプラスチック材料を開発する試みが多数行われている。しかし、低分子量のカルバゾール化合物を樹脂組成物に添加して用いる場合、ポリマーとの溶解性が悪く、均一に混合できないことが多い。また、強制的に均一混合を行った場合でも、樹脂マトリックスからのブリードアウト等の問題が発生する。また、反応性カルバゾール化合物であるＮ−ビニルカルバゾール（ＮＶＣｚ）は、低溶解性に加え、低共重合性、および毒性等の問題を有している。ＮＶＣｚの重合体であるポリＮ−ビニルカルバゾールは、溶剤や可塑剤との相溶性が極めて悪く、さらに得られた成形体においても脆弱性や低靭性の問題から実用性が不十分である。従って、容易に硬化物を得ることができ、硬化成形体が高屈折率であって、かつ取り扱いが容易なプラスチック材料が切望されている。
【特許文献１】特開昭５４−３０６１号
【特許文献２】特開平５−２１０３４４号
【特許文献３】特開平６−１６７２０号
【特許文献４】特開２００３−３２１５１６号
【発明の開示】
【発明が解決しようとする課題】
【０００６】
本発明は、上記課題を解決するためになされたものであり、その目的とするところは、優れた溶解性を有するカルバゾイル基含有共重合体、硬度と耐溶剤性とを十分に両立する高屈折率の光学材料用部材、および該光学材料用部材を形成し得る光学材料用樹脂組成物を提供することにある。
【課題を解決するための手段】
【０００７】
本発明の共重合体は、ラジカル重合性基含有カルバゾールとラジカル重合性基含有環状エーテル化合物とを含む単量体組成物を共重合させて得られる。
【０００８】
好ましい実施形態においては、上記ラジカル重合性基含有カルバゾールが、一般式（１）または（２）で表される化合物を含む。
【化１】
2009091462.tif 000002
（式中、Ｒは水素原子またはメチル基を表す。ＯＡは、直鎖または分岐のオキシエチレン、オキシプロピレン、およびオキシブチレンからなる群より選択される少なくとも１種のオキシアルキレン鎖を表す。ｎは、１〜１００の整数を表す。）
【化２】
2009091462.tif 000003
（式中、ｍは０または１である。）
【０００９】
好ましい実施形態においては、上記ラジカル重合性基含有環状エーテル化合物が、グリシジル基、脂環式エポキシ基、およびオキセタン基からなる群より選択される少なくとも１つの基を有する化合物である。
【００１０】
本発明の別の局面によれば、光学材料用樹脂組成物が提供される。該樹脂組成物は、上記共重合体を含む。
【００１１】
好ましい実施形態においては、上記光学材料用樹脂組成物が反応性希釈剤をさらに含む。
【００１２】
本発明の別の局面によれば、光学材料用部材が提供される。該光学材料用部材は、上記樹脂組成物を硬化させて得られる。
【発明の効果】
【００１３】
本発明によれば、優れた溶解性を有するカルバゾイル基含有共重合体、硬度と耐溶剤性とを十分に両立する高屈折率の光学材料用部材、および該光学材料用部材を形成し得る光学材料用樹脂組成物を得ることができる。
【発明を実施するための最良の形態】
【００１４】
《共重合体》
本発明の共重合体は、ラジカル重合性基含有カルバゾールとラジカル重合性基含有環状エーテル化合物とを含む単量体組成物を共重合させて得られる。以下、本発明について詳細に説明する。
【００１５】
単量体組成物は、ラジカル重合性基含有カルバゾールとラジカル重合性基含有環状エーテル化合物とを含む。
【００１６】
ラジカル重合性基含有カルバゾールとしては、任意の適切な化合物が採用され得る。例えば、一般式（１）または（２）で表される化合物が好ましく用いられ、一般式（１）で表される化合物がより好ましく用いられる。このような化合物を用いることにより、本発明の共重合体は、他の重合体と高い相溶性を有し得る。なお、本発明においては、ラジカル重合性基含有カルバゾールを１種のみ用いてもよく、２種以上併用してもよい。
【化３】
2009091462.tif 000004
（式中、Ｒは水素原子またはメチル基を表す。ＯＡは、直鎖または分岐のオキシエチレン、オキシプロピレン、およびオキシブチレンからなる群より選択される少なくとも１種のオキシアルキレン鎖を表す。ｎは、１〜１００の整数を表す。）
【００１７】
一般式（１）中、ＯＡは、好ましくは直鎖または分岐のオキシエチレン鎖、またはオキシプロピレン鎖、より好ましくはオキシエチレン鎖である。ｎは、好ましくは１〜２０、より好ましくは１〜１０、さらに好ましくは１〜３の整数である。
【化４】
2009091462.tif 000005
（式中、ｍは０または１である。）
【００１８】
一般式（２）中、ｍは、好ましくは１である。
【００１９】
一般式（１）または（２）で表される化合物は、任意の適切な方法で調製され得る。例えば、一般式（１）で表される化合物は、Ｎ−（ヒドロキシアルキル）カルバゾールのエステル化反応を用いて調製され得る。また、例えば、一般式（２）で表される化合物は、カルバゾールと４−ビニルベンジルクロライドとの反応により、調製され得る。
【００２０】
ラジカル重合性基含有カルバゾールの含有量の下限は、単量体組成物中の単量体合計１００モル％に対し、好ましくは１０モル％以上、より好ましくは２０モル％以上、さらに好ましくは３０モル％以上である。また、同様に、ラジカル重合性基含有カルバゾールの含有量の上限は、好ましくは９９モル％以下、より好ましくは９５モル％以下、さらに好ましくは９０モル％以下である。含有量が１０モル％未満であると、十分な屈折率が得られない場合がある。また、含有量が９９モル％を超えると、十分な硬度または耐溶剤性が得られない場合がある。
【００２１】
ラジカル重合性基含有環状エーテル化合物としては、任意の適切な化合物が採用され得る。例えば、グリシジル基、脂環式エポキシ基、および／またはオキセタン基を有する化合物が好ましく、グリシジル基を有する化合物がより好ましく用いられる。このような化合物を用いると、側鎖により多くの反応性置換基を有する共重合体が得られるので、該共重合体を硬化した際に、硬度が高く、耐溶剤性に優れた光学部材を得ることができる。なお、本発明においては、ラジカル重合性基含有環状エーテル化合物を１種のみ用いてもよく、２種以上併用してもよい。
【００２２】
ラジカル重合性基含有環状エーテル化合物の具体例としては、グリシジル（メタ）アクリレート、α−メチルグリシジル（メタ）アクリレート、３，４−エポキシシクロへキシルメチル（メタ）アクリレート、オキセタニル（メタ）アクリレート等が挙げられる。
【００２３】
ラジカル重合性基含有環状エーテル化合物は、任意の適切な方法で調製され得る。また、市販製品を用いてもよい。市販製品としては、商品名「ＣＹＣＬＯＭＥＲ  Ａ２００」（ダイセル化学工業（株）製  ３，４−エポキシシクロへキシルメチルアクリレート）、商品名「ＣＹＣＬＯＭＥＲ  Ｍ１００」（ダイセル化学工業（株）製  ３，４−エポキシシクロへキシルメチルメタクリレート）、商品名「Ｍ−ＧＭＡ」（ダイセル化学工業（株）製  α−メチルグリシジルメタクリレート）、商品名「ＥＴＥＲＮＡＣＯＬＬ  ＯＸＭＡ」（宇部興産（株）製  オキセタニルメタクリレート）等が挙げられる。
【００２４】
ラジカル重合性基含有環状エーテル化合物の含有量の下限は、単量体組成物中の単量体合計１００モル％に対し、好ましくは１モル％以上、より好ましくは５モル％以上、さらに好ましくは１０モル％以上である。また、同様に、ラジカル重合性基含有環状エーテル化合物の含有量の上限は、好ましくは８０モル％以下、より好ましくは７５モル％以下、さらに好ましくは７０モル％以下である。含有量が１モル％未満であると、十分な硬度、耐溶剤性、または成形性が得られない場合がある。また、含有量が８０モル％を超えると、十分な屈折率が得られない場合がある。
【００２５】
単量体組成物は、必要に応じて他の単量体を含み得る。他の単量体としては、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｓｅｃ−ブチル（メタ）アクリレート、ｎ−プロピル（メタ）アクリレート、イソプロピル（メタ）アクリレート、イソアミル（メタ）アクリレート、２−エチルヘキシル（メタ）アクリレート、イソデシル（メタ）アクリレート、トリデシル（メタ）アクリレート、シクロヘキシル（メタ）アクリレート、ｎ−オクチル（メタ）アクリレート、イソオクチル（メタ）アクリレート、ｎ−ラウリル（メタ）アクリレート、ベンジル（メタ）アクリレート、ジシクロペンタニル（メタ）アクリレート、ｎ−ステアリル（メタ）アクリレート、イソステアリル（メタ）アクリレート、イソボルニル（メタ）アクリレート、２−（アセトアセトキシ）エチル（メタ）アクリレート、フェノキシエチル（メタ）アクリレート等のアクリレート単量体；２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート（例えば、三菱化学（株）製、商品名「４ＨＢＡ」）、カプロラクトン変性ヒドロキシ（メタ）アクリレート（例えば、ダイセル化学工業（株）製、商品名「プラクセルＦ」シリーズ）、α−ヒドロキシメチルエチルアクリレート、α−ヒドロキシメチルアクリレート等の水酸基含有単量体；３−（２Ｈ−１，２，３−ベンゾトリアゾール−２−イル）−４−ヒドロキシフェネチル（メタ）アクリレート等のＵＶＡ含有単量体；１，２，２，６，６−ペンタメチルピペリジン−４−イル（メタ）アクリレート、２，２，６，６−テトラメチルピペリジン−４−イル（メタ）アクリレート等のＨＡＬＳ含有単量体；スチレン、α−メチルスチレン、ビニルトルエン、ビニルカルバゾール、酢酸ビニル等が挙げられる。本発明においては、他の単量体を１種のみ用いてもよく、２種以上併用してもよい。
【００２６】
他の単量体の含有量は、単量体組成物の単量体合計１００モル％に対し、好ましくは３０モル％以下、より好ましくは１５モル％以下、さらに好ましくは１０モル％以下である。
【００２７】
本発明の共重合体を得るための重合方法としては、任意の適切な方法が採用され得る。例えば、溶液重合、懸濁重合、およびエマルション重合が挙げられる。好ましくは溶液重合である。
【００２８】
溶液重合に用いられる溶媒としては、任意の適切な溶媒を採用し得る。好ましくは、ジオキサン、テトラヒドロフラン、トルエン、メチルエチルケトン、酢酸エチル、クロロホルム等の非プロトン性の有機溶媒である。上記溶媒は、１種のみ用いても良いし、２種以上併用しても良い。
【００２９】
溶媒の使用量は、上記単量体組成物１００重量部に対して、好ましくは５０〜３００重量部、より好ましくは７５〜２７５重量部、さらに好ましくは１００〜２５０重量部の範囲である。溶媒の使用量が単量体組成物１００重量部に対して５０重量部未満の場合には、得られる重合体の分子量が高くなりすぎるおそれがある。一方、溶媒の使用量が単量体組成物１００重量部に対して３００重量部を超える場合には、得られる重合体の濃度が低くなり、場合によっては溶媒除去が必要となるおそれがある。
【００３０】
溶液重合においては、代表的には、反応系内に予め単量体を含む溶液を仕込んでおき、該溶液に開始剤を含む溶液を滴下する。各溶液の濃度については、任意の適切な濃度を採用し得る。
【００３１】
開始剤としては、任意の適切な開始剤を採用し得る。例えば、過酸化水素；過硫酸ナトリウム、過硫酸カリウム、過硫酸アンモニウム等の過硫酸塩；重亜硫酸ナトリウム、重亜硫酸カリウム、重亜硫酸アンモニウム等の重亜硫酸塩；亜硫酸塩やピロ亜硫酸塩、亜リン酸塩や次亜リン酸塩；２，２’−アゾビス（２−メチルブチロニトリル）、２，２’−アゾビス（２−アミジノプロパン）塩酸塩、４，４’−アゾビス−４−シアノバレリン酸、２，２’−アゾビス（４−メトキシ−２，４−ジメチルバレロニトリル）等のアゾ系化合物；過酸化ベンゾイル、過酸化ラウロイル、過酢酸、ジ−ｔ−ブチルパーオキサイド、クメンヒドロパーオキサイド等の有機過酸化物；等が挙げられる。好ましくはアゾ系化合物であり、さらに好ましくは２，２’−アゾビス（２−メチルブチロニトリル）である。これらの開始剤は、１種のみ用いても良いし、２種以上を併用しても良い。
【００３２】
開始剤の使用量は、単量体の種類、濃度等に応じて適切に設定され得る。開始剤の使用量は、通常、単量体組成物１００ｇに対して、０．１〜２０ｇ、好ましくは０．５〜１５ｇ、さらに好ましくは１〜１０ｇである。開始剤の使用量が０．１ｇ未満である場合、未反応の残存モノマーが多くなるおそれがある。また、２０ｇを超える場合、多く添加する効果が得られず、不経済である。
【００３３】
本発明の共重合体を製造する際には、分子量を調整するために、必要に応じて、通常用いられる連鎖移動剤を添加してもよい。連鎖移動剤としては、例えば、ｎ−ドデシルメルカプタン、メルカプト酢酸、β−メルカプトプロピオン酸、メルカプト酢酸メチル等のメルカプタン系連鎖移動剤、α−メチルスチレンダイマー等が挙げられる。なかでも、連鎖移動効果が高く、残存モノマーを低減でき、入手も容易であるｎ−ドデシルメルカプタン、メルカプト酢酸、β−メルカプトプロピオン酸が好ましい。連鎖移動剤を使用する場合、その使用量は、用いるモノマーの組み合わせ、反応条件、目標とする重合体の分子量等に応じて適宜設定されればよく、特に限定されない。ゲル化することなく、重量平均分子量が数千〜数万の重合体を得ることができる点で、連鎖移動剤の使用量は、全モノマー成分に対して、好ましくは０．１〜１５重量％、より好ましくは０．５〜１０重量％である。
【００３４】
滴下に要する時間（滴下時間）は、好ましくは６０分〜４２０分、より好ましくは６０分〜３００分、特に好ましくは９０分〜２４０分である。滴下時間は、滴下する単量体や開始剤の種類によって、それぞれ異なっていても良い。滴下時間が６０分未満であると、共重合体が高分子量化するために樹脂粘度が高くなり、作業性が低下するおそれある。滴下時間が４２０分を超える場合には、生産性の点で問題が生じるおそれがある。
【００３５】
上記重合反応における重合温度は、開始剤によって、任意の適切な温度を採用し得る。重合温度は、通常、５０〜１５０℃、好ましくは６０〜１２０℃、より好ましくは７０〜１１０℃である。重合温度が低すぎると、得られる重合体の重量平均分子量が上昇するおそれや、不純物の生成量が増加するおそれがある。５０〜１５０℃という重合温度を選択することによって、従来公知の多くの開始剤が選択可能となる。なお、重合温度とは、重合反応中の反応溶液の温度をいう。重合温度の測定方法や制御手段については、任意の適切な方法や手段を採用し得る。例えば、一般に使用される装置を用いて測定すれば良い。
【００３６】
代表的には、滴下終了後の反応液をさらに熟成させる。熟成時間は、好ましくは１０〜４２０分間、より好ましくは２０〜３６０分間、さらに好ましくは３０〜３００分間である。熟成時間が１０分間未満の場合には、熟成が不十分なために単量体成分が残ることがあり、残存単量体に起因する不純物が形成して性能低下等を招くおそれがある。熟成時間が４２０分間を超える場合には、生産性の点で問題が生じるおそれがある。
【００３７】
反応液中の共重合体は、再沈殿法、透析法等の任意の適切な精製方法により、精製することができる。好ましくは、作業性の観点から、再沈殿法である。
【００３８】
上記のようにして得られる本発明の共重合体の数平均分子量は、好ましくは１００，０００以下であり、より好ましくは１，０００〜２０，０００、さらに好ましくは２，０００〜１０，０００である。数平均分子量が１，０００未満であると、架橋点の数が少なくなり、十分な硬度が得られない場合がある。一方、数平均分子量が１００，０００を越えると、共重合体の粘度が高くなり、作業性が低下する場合がある。
【００３９】
本発明の共重合体中、環状エーテル基当量は１００〜１０００が好ましく、より好ましくは２００〜９００であり、さらに好ましくは２５０〜８００である。また、共重合体中カルバゾール基当量と環状エーテル基当量の比、すなわち（カルバゾール基当量）／（環状エーテル基当量）は０．２〜１０．０が好ましく、より好ましくは０．２５〜４．０、さらに好ましくは０．３〜２．０である。また、１分子あたりの環状エーテル基数は好ましくは３〜５００、より好ましくは５〜３００、さらに好ましくは１０〜１００である。前記範囲に設定することによって優れた溶解性を有し、かつ硬化後の硬度、屈折率に優れた樹脂組成物を形成し得る共重合体が得られる。
【００４０】
本発明の共重合体はランダム構造共重合体であってもよく、ブロック構造共重合体であってもよい。
【００４１】
本発明の共重合体は、他の重合体や、反応性材料（環状エーテル基含有材料、酸無水物基含有化合物、アミノ基含有化合物等）、溶媒等との相溶性が高い。そのため、これらの材料と混合して光学材料用樹脂組成物を調製しても相分離等の問題を実質的に生じないので、透明性の高い光学部材を形成することができる。
【００４２】
《光学材料用樹脂組成物》
本発明の光学材料用樹脂組成物は、上記共重合体を含む。上記共重合体は、１分子中に、カルバゾイル基と環状エーテル基とを有するので、該光学材料用樹脂組成物は、高屈折であるだけでなく、硬度と耐溶剤性にも優れた光学部材を形成することができる。該光学材料用樹脂組成物は、好ましくは反応性希釈剤をさらに含む。
【００４３】
光学材料用樹脂組成物において、溶媒等を除いた固形分中の上記共重合体の含有量は、好ましくは５〜１００重量％、より好ましくは１０〜９９重量％、さらに好ましくは２０〜９９重量％である。なお、本明細書において、固形分とは、溶媒等の反応性置換基を有さず、硬化前または硬化後に揮発させる成分を除いたもの意味する。
【００４４】
反応性希釈剤としては、上記共重合体と反応し得る物質であれば、任意の適切なものが採用され得る。反応性希釈剤の２５℃での粘度は、好ましくは４０Ｐａ・ｓ以下、より好ましくは２０Ｐａ・ｓ以下である。このような反応希釈剤を用いることにより、低粘度で成形性に優れた光学材料用樹脂組成物が得られ得る。粘度は、例えば、以下のようにして測定することができる。
〔粘度の測定方法〕
被測定物の２５℃、回転速度：Ｄ＝１／ｓ時の粘度を、Ｒ／Ｓレオメーター（米国ブルックフィールド社製）によって測定する。粘度が２０Ｐａ・ｓ以上の場合は、ＲＣ２５−１を測定治具として使用し、２０Ｐａ・Ｓ未満の場合は、ＲＣ５０−１またはＲＣ７５−１を測定治具として使用する。Ｄ＝１／ｓ時点の粘度が測定できないものについては、Ｄ＝５〜１００／ｓの値を外挿して、被測定物の粘度とする。
【００４５】
反応性希釈剤の具体例としては、好ましくはエポキシ基含有化合物、オキセタン基含有化合物、酸無水物、アミン化合物、より好ましくはエポキシ基含有化合物およびオキセタン基含有化合物が挙げられる。これらの好適な反応性希釈剤のなかでも、１分子中に官能基を２個以上有するものが好ましい。１分子中に２官能以上を有する反応性希釈剤を用いる場合、硬度と耐溶剤性とをより一層向上させ得るからである。反応性希釈剤は、１種のみ用いても良いし、２種以上を併用しても良い。
【００４６】
エポキシ基含有化合物の具体例としては、ビスフェノールＡ型エポキシ樹脂、水素添加ビスフェノールＡ型エポキシ樹脂、ビスフェノールＦ型エポキシ樹脂、ビスフェノールＳ型エポキシ樹脂、ビフェニル型エポキシ樹脂等の２官能型のグリシジルエーテル型エポキシ樹脂；フェノールノボラック型エポキシ樹脂、オルソクレゾールノボラック型エポキシ樹脂、アルキルトリフェノールメタン型エポキシ樹脂、トリス・ヒドロキシフェニルメタン型エポキシ樹脂、テトラフェニロールエタン型エポキシ樹脂等の多官能型のグリシジルエーテル型エポキシ樹脂；トリグリシジルイソシアヌレート型エポキシ樹脂、アミノフェノール型エポキシ樹脂、アニリン型エポキシ樹脂、トルイジン型エポキシ樹脂等のグリシジルアミン型エポキシ樹脂；３，４−エポキシシクロへキシルメチル−３，４−エポキシシクロへキシルカルボキシレート、ビス−（３，４−エポキシシクロヘキシル）アジペート等の脂環式エポキシ樹脂；等が挙げられる。なかでも、ビスフェノールＡ型エポキシ樹脂、水素添加ビスフェノールＡ型エポキシ樹脂、３，４−エポキシシクロへキシルメチル−３，４−エポキシシクロへキシルカルボキシレート、および、ビス−（３，４−エポキシシクロヘキシル）アジペートが好ましく用いられる。
【００４７】
オキセタン基含有化合物の具体例としては、１，４−ビス｛［（３−エチル−３−オキセタニル）メトキシ］メチル｝ベンゼン等が挙げられる。
【００４８】
酸無水物の具体例としては、無水マレイン酸、無水コハク酸、無水イタコン酸、無水フタル酸、３−メチル−１，２，３，６−テトラヒドロ無水フタル酸、３−メチル−ヘキサヒドロ無水フタル酸、メチル−３，６エンドメチレン−１，２，３，６−テトラヒドロ無水フタル酸等が挙げられる。なかでも、３−メチル−ヘキサヒドロ無水フタル酸が好ましく用いられる。
【００４９】
アミン化合物としては、エポキシ樹脂の硬化剤として使用可能であれば、任意の適切なアミン化合物が用いられ得る。具体的には、脂肪族アミン、脂環式アミン、芳香族アミン、アリール脂肪族アミン、複素環式アミン等のエポキシ樹脂の硬化剤として使用され得るアミン化合物が挙げられる。
【００５０】
上記反応性希釈剤の数平均分子量は、好ましくは１００〜５，０００、より好ましくは１５０〜３，０００、さらに好ましくは２００〜２，０００である。このような反応性希釈剤を用いることにより、光学材料用樹脂組成物の粘度が低下するので作業性が向上し得、さらには、得られる成形体の硬度および耐溶剤性が向上し得る。
【００５１】
反応性希釈剤は、任意の適切な方法で調製することができる、また、市販製品を用いてもよい。市販製品としては、例えば、製品名「ＪＥＲ  ８２８ＥＬ」（ジャパンエポキシレジン社製、ビスフェノールＡエポキシ樹脂）、製品名「ＪＥＲ  ＹＸ８０００」（ジャパンエポキシレジン社製、水素化ビスフェノールＡエポキシ樹脂）、製品名「セロキサイド２０２１Ｐ」（ダイセル化学社製、脂環式エポキシ樹脂）、製品名「リカシッドＭＨ７００」（新日本理化社製、酸無水物）が挙げられる。
【００５２】
反応性希釈剤の使用量は、上記共重合体１００重量部に対し、好ましくは１０〜８００重量部、より好ましくは１５〜６００重量部、さらに好ましくは２０〜５００重量部である。
【００５３】
本発明の硬化性組成物は、必要に応じて、重合開始剤、硬化促進剤、無機粒子、ＵＶ吸収剤、ＩＲカット剤、顔料、染料、酸化防止剤、光安定剤、可塑剤、離型剤等をさらに含み得る。
【００５４】
重合開始剤としては、任意の適切なものが採用され得る。重合開始剤が含まれると、所定の重合開始要因に応じて、組成物の重合（硬化）が開始されるので、効率良く光学部材を形成することができる。重合開始剤は、ラジカル重合開始剤であってもよく、カチオン重合開始剤であってもよいが、好ましくはカチオン重合開始剤である。カチオン重合によれば、光学材料用樹脂組成物の硬化収縮が小さいので、寸法安定性が優れるからである。また、カチオン重合は、空気中での硬化が可能であり、ラジカル重合のように酸素除去のための設備を必要としないという利点を有する。
【００５５】
カチオン重合開始剤としては、代表的には、紫外線等の活性エネルギー線によりカチオン種またはルイス酸を発生する光カチオン重合開始剤、および／または、熱によりカチオン種またはルイス酸を発生する熱カチオン重合開始剤が採用される。
【００５６】
光カチオン重合開始剤としては、例えば、米国特許第３３７９６５３号に記載されたような金属フルオロホウ素錯塩および三フッ素化ホウ素錯化合物；米国特許第３５８６６１６号に記載されているようなビス（ペルフルオルアルキルスルホニル）メタン金属塩；米国特許第３７０８２９６号に記載されているようなアリールジアゾニウム化合物；米国特許第４０５８４００号に記載されているようなＶＩａ族元素の芳香族オニウム塩；米国特許第４０６９０５５号に記載されているようなＶａ族元素の芳香族オニウム塩；米国特許第４０６８０９１号に記載されているようなＩＩＩａ〜Ｖａ族元素のジカルボニルキレート；米国特許第４１３９６５５号に記載されているようなチオピリリウム塩；米国特許第４１６１４７８号に記載されているようなＭＦ６−陰イオン（ここで、Ｍは、リン、アンチモン、およびヒ素から選択される）の形のＶＩｂ元素；米国特許第４２３１９５１号に記載されているようなアリールスルホニウム塩；米国特許第４２５６８２８号に記載されているような芳香族ヨードニウム錯塩および芳香族スルホニウム錯塩；Ｗ．Ｒ．Ｗａｔｔらによって「ジャーナル・オブ・ポリマー・サイエンス（Ｊｏｕｒｎａｌ  ｏｆ  Ｐｏｌｙｍｅｒ  Ｓｃｉｅｎｃｅ）、ポリマーケミストリー（Ｐｏｌｙｍｅｒ  Ｃｈｅｍｉｓｔｒｙ）版」、第２２巻、１７８９項（１９８４年）に記載されているようなビス［４−（ジフェリルスルホニオ）フェニル］スルフィド−ビス−ヘキサフルオロ金属塩（例えば、リン酸塩、ヒ酸塩、アンチモン酸塩等）；鉄化合物の混合配位子金属塩；シラノール−アルミニウム錯体；等が挙げられる。これらの光カチオン重合開始剤は、１種のみ用いても良いし、２種以上を併用しても良い。
【００５７】
なかでも、光カチオン重合開始剤としては、アリールスルホニウム錯塩、ハロゲン含有錯イオンの芳香族ヨードニウム錯塩または芳香族スルホニウム錯塩、ＩＩ族、Ｖ族およびＶＩ族元素の芳香族オニウム塩が好適である。このような光カチオン重合開始剤としては、商品名「ＵＶＩ−６９９２」（ダウ・ケミカル社製）、商品名「ＦＸ−５１２」（３Ｍ社製）、商品名「ＵＶＲ−６９９０」、「ＵＶＲ−６９７４」（ユニオン・カーバイド社製）、商品名「ＫＩ−８５」（デグッサ社製）、商品名「ＳＰ−１５０」、「ＳＰ−１７０」（旭電化社製）、商品名「サンエイドＳＩ−６０Ｌ」、「サンエイドＳＩ−８０Ｌ」、「サンエイドＳＩ−１００Ｌ」（三新化学工業社製）等の市販製品を用いることができる。
【００５８】
熱カチオン重合開始剤としては、例えば、トリフル酸（トリフルメタンスルホン酸）塩、三フッ化ホウ素エーテル錯化合物、三フッ化ホウ素等のカチオン系またはプロトン酸触媒が挙げられる。これらの熱カチオン重合開始剤は、１種のみ用いても良いし、２種以上を併用しても良い。
【００５９】
なかでも、トリフル酸塩が好ましく、トリフル酸ジエチルアンモニウム（例えば、３Ｍ社製、商品名「ＦＣ−５２０」）、トリフル酸トリエチルアンモニウム、トリフル酸ジイソプロピルアンモニウム、トリフル酸エチルジイソプロピルアンモニウム等（これらの多くは、Ｒ．Ｒ．Ａｌｍによって１９８０年１０月発行の「モダン  コーティングス（Ｍｏｄｅｒｎ  Ｃｏａｔｉｎｇｓ）」に記載されている。）が挙げられる。
【００６０】
光カチオン重合開始剤として用いられる芳香族オニウム塩の中には、熱によりカチオン種を発生するものがある。これらは、熱カチオン重合開始剤としても用いられ得る。このような開始剤としては、例えば、商品名「サンエイドＳＩ−６０Ｌ」、「サンエイドＳＩ−８０Ｌ」、「サンエイドＳＩ−１００Ｌ」（三新化学工業社製）が挙げられる。
【００６１】
上記光および熱カチオン重合開始剤のうち、取り扱い性に優れ、潜在性と硬化性とのバランスに優れることから、オニウム塩が好ましく、ジアゾニウム塩、ヨードニウム塩、スルホニウム塩、およびホスホニウム塩がより好ましい。
【００６２】
重合開始剤の使用量としては、上記共重合体および反応性希釈剤の合計１００重量部に対し、０．０５〜５重量部であることが好ましく、０．１〜２重量部であることがより好ましい。
【００６３】
硬化促進剤としては、任意の適切なものが採用され得る。酸無水物を反応性希釈剤として用いる場合、エポキシ基との硬化を促進し、生産性を高めるために硬化促進剤を添加することが好ましい。硬化促進剤としては、トリエタノールアミン、２，４，６−トリス（ジメチルアミノメチル）フェノール、トリエチレンジアミン、ジメチルアミノエタノール等の三級アミン、三級アミン塩、第四級アンモニウム塩、イミダゾール化合物、ジアザビシクロアルケン化合物、トリフェニルホスフィン等のホスフィン化合物、第四級ホスホニウム塩、ホウ素化合物、有機金属塩等が挙げられる。硬化促進剤の使用量は、光学材料用樹脂組成物１００重量部に対して、好ましくは０．０１〜１０重量部、より好ましくは０．１〜５重量部である。
【００６４】
無機微粒子としては、任意の適切なものが採用され得る。好ましくは、酸化チタン、酸化亜鉛、酸化ジルコニア等が用いられる。無機微粒子は組成物を硬化させる際の硬化収縮率を低減させ、クラックや部品の精密な形状、寸法を設計通りに再現させたり、耐熱性や熱伝導率の向上を発現させ得る。無機微粒子の平均粒子径は、好ましくは５０ｎｍ以下である。光学材料用樹脂組成物の透明性を維持し得るからである。また、無機微粒子には、有機化処理等の前処理を行うことが好ましい。
【００６５】
本発明の光学材料用樹脂組成物は、代表的には、上記の各成分と溶媒とを混合することにより得られる。溶媒としては、上記共重合体および反応希釈剤を溶解し得る溶媒が好ましく用いられ得る。例えば、クロロホルム、トルエン、ジオキサン、テトラヒドロフラン、メチルエチルケトン、酢酸エチル等が好ましく用いられる。
【００６６】
光学材料用樹脂組成物の固形分濃度は、好ましくは１０〜５０重量％、より好ましくは２０〜４０重量％である。固形分濃度が上記範囲内である場合、低粘度で作業性に優れた光学材料用樹脂組成物が得られ得る。
【００６７】
《光学材料用部材》
本発明の光学材料用部材は、上記光学材料用樹脂組成物を任意の適切な方法で硬化（成形）することにより得られる。硬化方法としては、例えば、加熱や、活性エネルギー線（電磁波、紫外線、可視光線、赤外線、電子線、ガンマー線等）の照射が挙げられる。
【００６８】
加熱により硬化する場合、好ましくは５０〜２００℃、より好ましくは８０〜１８０℃、さらに好ましくは１００〜１６０℃の温度で加熱する。加熱温度が５０℃を下回ると、硬化速度が遅くなり、生産性が低下する場合がある。また、不完全硬化となり、得られる硬化物の物性が低下する場合がある。一方、加熱温度が２００℃を上回ると、急激に硬化が進むため、硬化物の発泡、クラックや成形品の反り等の不具合が発生する場合がある。加熱時間は、加熱温度に応じて適切に設定され得る。
【００６９】
紫外線により硬化する場合、波長１５０〜４５０ｎｍの範囲内の光を含む光源を用いることが好ましい。このような光源としては、太陽光線、低圧水銀灯、高圧水銀灯、超高圧水銀灯、メタルハライド灯、ガリウム灯、キセノン灯、カーボンアーク灯等が好適である。これらの光源とともに、赤外線、遠赤外線、熱風、高周波加熱等による熱の併用も可能である。照射量は、例えば、１００〜５，０００ｍＪ／ｃｍ２である。
【００７０】
本発明の光学材料用樹脂組成物を硬化して得られる成形体（光学材料用部材）は、高屈折かつ高硬度であり、さらには、透明性が高いので、レンズ、レンズシート（例えば、フレネルレンズ、レンチキュラーレンズ、プリズムシート）、反射防止フィルム等の光学部材として好適に用いられる。該成形体の屈折率は、好ましくは１．５以上、より好ましくは１．５５以上である。また、該成形体の硬度（鉛筆硬度）は、好ましくはＦ以上、より好ましくはＨ以上である。また、該成形体の可視光透過率は、好ましくは８０％以上、より好ましくは９０％以上である。
【実施例】
【００７１】
以下、実施例により本発明をさらに詳細に説明するが、本発明はこれらの実施例には限定されない。なお、特に明記しない限り、実施例における部および％は重量基準である。
【００７２】
実施例における各評価方法を以下に示す。
〔屈折率〕
アッベ屈折計（アタゴ社製、製品名「ＤＲ−Ｍ２」）によって測定した。
〔硬度〕
ＪＩＳ−Ｋ−５４００  ８．４．１に準じて鉛筆引っかき試験を行い、傷がついたときの鉛筆硬度を硬度とした。
〔耐溶剤性試験〕
メチルエチルケトンを染み込ませた脱脂綿で試験片表面を５０回ラビングしたときの塗膜の状態を目視にて観察し、以下の基準で評価した。
◎：変化なし
○：傷が認められる
×：塗膜が溶解消失する
〔数平均分子量〕
数平均分子量は、ＧＰＣ（ゲルパーミエーションクロマトグラフィー）によって測定した値である。
測定装置：東ソー社製「ＨＬＣ−８２２０ＧＰＣ」
カラム：東ソー社製「ＴＳＫ−Ｇｅｌ  Ｓｕｐｅｒ  ＨＺＭ−Ｎ  ６．０＊１５０」４本を接続したもの
溶離液：テトラヒドロフラン
流速：０．６ｍＬ／分
温度：４０℃
検量線：ポリスチレン標準サンプル（東ソー社製）を用いて作成
【００７３】
［実施例１］共重合体１
温度計、ガス吹き込み管、滴下ロート、還流冷却器、および撹拌機を備えた４つ口フラスコに、カルバゾイルエチルアクリレート４０ｇ、グリシジルメタクリレート１０ｇ、１，４−ジオキサン１０７ｇを仕込み、窒素気流下で撹拌しながら８５℃まで昇温した。一方、滴下ロート内に、２，２’−アゾビス（２−メチルブチロニトリル）１．５ｇ、１，４−ジオキサン１０ｇからなる混合液を投入した。前記フラスコ内の溶液を８５℃で撹拌しながら、該フラスコ内に滴下ロート内の混合物を２時間かけて滴下した。滴下終了後、８５℃で４時間熟成した。反応終了後の反応溶液にヘキサン１０００ｇを加えて再沈殿を行い、カルバゾイルエチルアクリレート・グリシジルメタクリレート共重合体（共重合体１）３０ｇを得た。得られた共重合体１の数平均分子量は、９，０００であった。また、共重合体１のエポキシ当量（計算値）は７１１であり、カルバゾール当量（計算値）は３３２であり、１分子あたりのエポキシ基数は２０であった。
【００７４】
［実施例２］共重合体２
カルバゾイルエチルアクリレート、グリシジルメタクリレート、および、２，２’−アゾビス（２−メチルブチロニトリル）の使用量を、それぞれ、２５ｇ、２５ｇ、および、４．５ｇとした以外は実施例１と同様にして、カルバゾイルエチルアクリレート・グリシジルメタクリレート共重合体（共重合体２）３５ｇを得た。得られた共重合体２の数平均分子量は、６，０００であった。また、共重合体２のエポキシ当量（計算値）は２８４であり、カルバゾール当量（計算値）は５１３であり、１分子あたりのエポキシ基数は２８であった。
【００７５】
［比較例１］重合体Ｃ１
カルバゾイルエチルアクリレート、グリシジルメタクリレート、および、２，２’−アゾビス（２−メチルブチロニトリル）の使用量を、それぞれ、５０ｇ、０ｇ、および、４．５ｇとした以外は実施例１と同様にして、ポリカルバゾイルエチルアクリレート（重合体Ｃ１）３３ｇを得た。得られた重合体Ｃ１の数平均分子量は、６，０００であった。また、重合体Ｃ１のエポキシ当量（計算値）は０であり、カルバゾール当量（計算値）は２６５であり、１分子あたりのエポキシ基数は０であった。
【００７６】
［実施例３〜１１、比較例２〜３］樹脂組成物
表１に示す配合で各成分を混合することにより、樹脂組成物を調製した。得られた樹脂組成物を２ｍｍ×１５０ｍｍ×７０ｍｍガラス板に１０ｍｉｌアプリケーターで塗工し、１５０℃で３時間焼き付けを行うことにより、塗膜（フィルム）を得た。得られた塗膜をガラス板から剥離し、屈折率を測定した。また、得られた樹脂組成物を２ｍｍ×１５０ｍｍ×７０ｍｍガラス板にバーコーター♯５０で塗工し、１５０℃で３時間焼き付けを行うことにより、塗膜（フィルム）を得た。得られた塗膜の硬度および耐溶剤性を調べた。結果を表１に示す。
【００７７】
【表１】
2009091462.tif 000006
【００７８】
表１に示すとおり、本発明によれば、優れた溶解性を有するカルバゾイル基含有共重合体、および、硬度と耐溶剤性とを十分に両立する高屈折率の光学部材を形成し得る光学材料用樹脂組成物が得られる。
【産業上の利用可能性】
【００７９】
本発明は、光学部材の製造分野等において好適に利用され得る。